(57)【特許請求の範囲】
【請求項１】
Ｂｉを０．０１〜０．５質量％、Ｓｉを０．１〜１０質量％含有し、残部がＡｌ及び不可避的不純物からなるめっき層を有することを特徴とする溶融Ａｌ系めっき鋼板。
【請求項２】
前記めっき層が、さらにＭｇ及び／又はＣａを、合計で０．０１〜１０質量％含有することを特徴とする請求項１に記載の溶融Ａｌ系めっき鋼板。
【請求項３】
前記めっき層のＳｉ含有量が、３質量％以下であることを特徴とする請求項１又は２に記載の溶融Ａｌ系めっき鋼板。
【請求項４】
前記めっき層のＳｉ含有量が、２質量％以下であることを特徴とする請求項３に記載の溶融Ａｌ系めっき鋼板。
【請求項５】
前記めっき層のＡｌ含有量が、９０質量％を超えることを特徴とする請求項１〜４のいずれか一項に記載の溶融Ａｌ系めっき鋼板。
【発明の詳細な説明】
【技術分野】
【０００１】
本発明は、塗装後耐食性に優れた溶融Ａｌ系めっき鋼板に関するものである。
【背景技術】
【０００２】
溶融Ａｌ系めっき鋼板は、通常の溶融Ｚｎ系めっき鋼板と比較して、耐食性及び耐熱性に優れる。
一般的に、溶融Ａｌ系めっき鋼板は、鋼スラブを熱間圧延若しくは冷間圧延した薄鋼板を下地鋼板として用い、該下地鋼板を連続式溶融めっきラインの焼鈍炉にて再結晶焼鈍及び溶融めっき処理を行うことによって製造される。この形成されたＡｌ系めっき層は、下地鋼板との界面に存在する合金層と、その上に存在する上層とを備えている。さらに、上層は、主としてＡｌがめっき皮膜の膜厚方向に積層するようにデンドライト凝固した部分（α−Ａｌ相）と、残りのインターデンドライトの部分からなり、インターデンドライトの一部には、後述するＦｅやＳｉなどの金属間化合物や単体が存在する。この上層の特徴的な皮膜構造により、表面からの腐食進行経路が複雑になり腐食が容易に下地鋼板に到達しにくくなるため、溶融Ａｌ系めっき鋼板は、優れた耐食性を有することが可能である。
さらに、めっきの主成分であるＡｌは、本来熱力学的には活性な金属であるが、大気中などの有酸素雰囲気では表面に酸化膜を形成し、この酸化膜の安定性に起因して優れた耐食性を有する。
【０００３】
なお、めっき浴には、不可避的不純物、鋼板やめっき浴中の機器等から溶出するＦｅが含まれており、その他、過度の合金層成長を抑制するためのＳｉが通常添加される。このＳｉは合金層に金属間化合物の形、あるいは上層に金属間化合物、固溶体若しくは単体の形で存在している。そして、このＳｉの働きにより、溶融Ａｌ系めっき鋼板の界面の合金層成長が抑えられ、合金層厚さは約１〜５μｍ程度となっている。めっき層厚が同一ならば、合金層が薄いほど耐食性向上に効果のある上層が厚くなるので、合金層の成長を抑制することは耐食性の向上に寄与することになる。また、合金層は上層よりも固く、加工時にクラックの起点として作用することから、合金層の成長抑制はクラックの発生を減少させ、曲げ加工性を向上させる効果をもたらすことにもなる。そして、発生したクラック部は下地鋼板が露出しており耐食性に劣るので、合金層の成長を抑制し、クラックの発生を抑制することは曲げ加工部耐食性をも向上させることになる。
【０００４】
このように耐食性に優れる溶融Ａｌ系めっき鋼板は、長期間屋外に曝される屋根や壁などの建材分野を中心に需要が伸び、近年は、自動車分野においても、優れた耐熱性を活かしてマフラー、燃料タンクなどの特定部品で使用されている。特に、自動車分野においては、地球温暖化対策の一環で車体を軽量化して燃費を向上させＣＯ2排出量を削減することが求められている。このため、現在、高強度鋼板の使用による軽量化と、鋼板の耐食性向上によるゲージダウンが強く望まれている。
【０００５】
しかしながら、溶融Ａｌ系めっき鋼板を自動車分野、特に外板パネルに用いようとした場合には、次の問題があった。
溶融Ａｌ系めっき鋼板を自動車外板パネルとして使用する場合、該めっき鋼板は連続式溶融めっき設備でめっきまで施した状態で自動車メーカー等に供される。そこでパネル部品形状に加工された後に化成処理、さらに電着塗装、中塗り塗装、上塗り塗装の自動車用３コート塗装が施されることが一般的である。ただし、溶融Ａｌ系めっき鋼板を用いた外板パネルは、塗膜に損傷が生じた際に傷部からの塗膜膨れが生じ易いという問題があった。
塗装後腐食の一つである塗膜膨れは、下地鋼板が露出する傷部がカソード、腐食先端部がアノード、腐食最先端部がカソードのような塗膜下で局部電池を形成するために起こる事象である。Ａｌ系めっき鋼板は、めっき層中のインターデンドライトに形成した針状のＳｉやＡｌ−Ｆｅ−Ｓｉ化合物がいずれもＡｌよりも貴な電位を示し、局部的にカソードサイトとして働くため、塗膜下で局部電池を形成する。これにより、傷部を起点にインターデンドライトの選択腐食が塗膜／めっき界面で発生する。これが進行して大きな塗膜膨れを起こす結果、十分な塗装後耐食性を確保できなくなる。
【０００６】
一方、溶融Ａｌ系めっき鋼板を建屋の屋根材や壁材として建材分野で用いた場合もまた、塗装後耐食性が問題となっている。屋根材や壁材として使用される場合は、溶融めっき鋼板は一般的に下塗り塗装、上塗り塗装を施した状態で建築会社等に供され、必要なサイズに剪断してから使用される。このため、必然的に塗装がされていない鋼板端面が露出する。ここを起点にエッジクリープと呼ばれる塗膜膨れが発生することがある。溶融Ａｌ系めっき鋼板を建材分野で用いた場合、自動車外板パネルの場合と同様に、鋼板端面部を起点に塗膜／めっき界面におけるインターデンドライトの選択腐食が起こる。この結果、溶融Ｚｎめっきに比べて著しく大きなエッジクリープを生じて塗装後耐食性が劣ることがあった。
【０００７】
上記問題を解決すべく、例えば特許文献１には、めっき組成にＭｇ、又はさらにＳｎ等を添加し、めっき層中にＭｇ2Ｓｉ、ＭｇＺｎ2 、Ｍｇ2Ｓｎ等のＭｇ化合物を形成させることで、鋼板端面からの赤錆発生を改善した溶融Ａｌ系めっき鋼板が開示されている。
しかしながら、特許文献１に開示される溶融Ａｌ系めっき鋼板に塗装を施した場合、塗装後の塗膜に損傷が生じたときの耐食性（塗装後耐食性）は、依然として解消できていなかった。
【０００８】
また、溶融Ａｌ系めっき鋼板は、建材や家電分野に塗装を施さず使用される場合もある。なかでも、壁材や家電製品の背面板等に使用される場合には、めっき鋼板の表面が人目に曝されることになるので、高い外観品位が求められる。外観品位とは、主に、異物付着や不めっき、傷等の欠陥有無の他に、模様や色調のムラのないことをいう。後者の模様や色調については、溶融Ａｌ系めっき鋼板が無塗装で使用される場合により強く求められる品位である。そのため、塗装鋼板として使用する溶融Ａｌ系めっき鋼板の全てが、無塗装で用いられる用途（壁材、家電製品の背面板等）に適用できるわけではなく、外観品位のさらなる向上についても望まれていた。
さらに、溶融Ａｌ系めっき鋼板の場合、めっきの成分組成によって、めっき後の表面が徐々に黒色に変化（黒変）することがあった。例えば、特許文献１に示されたＳｎを添加した溶融Ａｌ系めっき鋼板でも、黒変が発生する場合がある。このように、無塗装で使用する用途に全ての溶融Ａｌ系めっき鋼板を適用することができないという問題があった。
【先行技術文献】
【特許文献】
【０００９】
【特許文献１】特開２００２−１２９５９号公報
【発明の概要】
【発明が解決しようとする課題】
【００１０】
本発明は、かかる事情に鑑みてなされたものであって、優れた塗装後耐食性を有する溶融Ａｌ系めっき鋼板を提供することを目的とする。
【課題を解決するための手段】
【００１１】
本発明者らは、上記の課題を解決すべく、鋭意研究を重ねた。その結果、Ａｌ系めっき層中に、特定量のＢｉを含有させることにより、従来にない優れた塗装後耐食性が得られることを見出した。
【００１２】
本発明は、上記知見に基づきなされたものであり、その要旨は以下の通りである。
［１］Ｂｉを０．０１〜０．５質量％、Ｓｉを０．１〜１０質量％含有し、残部がＡｌ及び不可避的不純物からなるめっき層を有することを特徴とする溶融Ａｌ系めっき鋼板。
【００１３】
［２］前記めっき層が、さらにＭｇ及び／又はＣａを、合計で０．０１〜１０質量％含有することを特徴とする上記［１］に記載の溶融Ａｌ系めっき鋼板。
【００１５】
［３］前記めっき層のＳｉ含有量が、３質量％以下であることを特徴とする上記［１］又は［２］に記載の溶融Ａｌ系めっき鋼板。
【００１６】
［４］前記めっき層のＳｉ含有量が、２質量％以下であることを特徴とする上記［３］に記載の溶融Ａｌ系めっき鋼板。
【００１８】
［５］前記めっき層のＡｌ含有量が、９０質量％を超えることを特徴とする上記［１］〜［４］のいずれかに記載の溶融Ａｌ系めっき鋼板。
【発明の効果】
【００１９】
本発明によれば、耐食性、特に塗装後耐食性に優れた溶融Ａｌ系めっき鋼板が得られる。そして、本発明の溶融Ａｌ系めっき鋼板を高強度鋼板とすることによって、自動車分野において、軽量化と優れた耐食性の両立が可能となる。また、建材分野で屋根材や壁材として使用することにより、建屋寿命の延命が可能となる。
【図面の簡単な説明】
【００２０】
【図１】塗装後耐食性の評価用サンプルを示した図である。
【図２】腐食促進試験のサイクルを示した図である。
【発明を実施するための形態】
【００２１】
以下、本発明について具体的に説明する。尚、以下の説明において、めっき層、及びめっき浴の組成を示す各元素の含有量の単位はいずれも「質量％」であり、以下、特に断らない限り単に「％」で示す。
【００２２】
先ず始めに、本発明で最も重要である、溶融Ａｌ系めっき鋼板による塗装後耐食性の改善方法について説明する。
本発明の溶融Ａｌ系めっき鋼板は、めっき層中に、Ａｌに加えて、Ｂｉ：０．０１〜１．０％を含有することを特徴とする。めっき層中にＢｉを含有することで、本発明で課題とする塗装後耐食性の改善が可能となる。
【００２３】
めっき層中に特定量のＢｉを含まない、従来の溶融Ａｌ系めっき鋼板のめっき層が、大気に触れると、α−Ａｌ相の周囲に緻密、且つ安定なＡｌ2Ｏ3の酸化膜が直ぐに形成される。この酸化膜による保護作用によってα−Ａｌ相の溶解性は低くなる。一方、インターデンドライトに形成した針状のＳｉやＡｌ−Ｆｅ−Ｓｉ化合物は、いずれもα−Ａｌ相よりも貴な電位を示し、局部的にカソードサイトとして働くため、塗膜下で局部電池を形成することになる。これにより、傷部を起点としたインターデンドライトの選択腐食が、塗膜／めっき界面で発生する。これが進行して大きな塗膜膨れを起こすことで、塗装後耐食性が低下することとなる。
ここで、塗装鋼板の下地として、Ｂｉを含有した溶融Ａｌ系めっき鋼板を用いた場合には、Ｂｉが、上述したα−Ａｌ相の周囲に形成するＡｌ酸化膜を破壊し、α−Ａｌ相の溶解性を上げる。これによって、α−Ａｌ相の均一腐食が可能となり、従来のＡｌ系めっき鋼板を下地に用いた場合に問題となるインターデンドライトの選択腐食を抑制できる。その結果、本発明の溶融Ａｌ系めっき鋼板は、優れた塗装後耐食性を示す。
【００２４】
次に、本発明の対象とする溶融Ａｌ系めっき鋼板のめっき層の組成について説明する。
前記めっき層中のＢｉ含有量を、０．０１〜１．０％としたのは次の理由からである。それぞれ、Ｂｉが０．０１％未満の場合は、上述したインターデンドライトの選択腐食を抑制可能とするＡｌ酸化膜の破壊が起こらないため、塗装後耐食性の向上は望めない。逆に、Ｂｉが１．０％を超える場合には、Ａｌ酸化膜の破壊が激しく起こり、めっき層全体の溶解性が過度に上昇する。その結果、めっき層を均一腐食させても、その溶解速度が大きくなる。このため、大きな膨れ幅を生じ、塗装後耐食性が劣化する。よって、優れた塗装後耐食性を安定的に得るためには、Ｂｉの含有量を０．０１〜１．０％の範囲とする必要がある。
【００２５】
また、前記めっき層中のＢｉ含有量は、０．１％以下とすることで、めっき表面が黒色化することがなく、外観品位に優れる。さらに、０．５％以下であれば塗装を施さず使用する場合でも表面外観が問題となることがない。そのため、塗装後耐食性と優れためっき外観とを両立する観点からは、前記めっき層中のＢｉ含有量を、０．０１〜０．５％とし、０．０１％〜０．１％とすることが好ましい。
【００２６】
さらに、前記めっき層は、Ｍｇ及び／又はＣａを、合計で０．０１〜１０％含有することが好ましい。Ｍｇ及びＣａは、腐食により生成した腐食生成物中に取り込まれることで、腐食生成物の安定化を図り、鋼板の腐食進行を早期に抑えることができる。Ｍｇ及び／又はＣａの合計含有量を０．０１％以上としたのは、前記腐食生成物に取り込まれるＭｇやＣａの量を十分に確保でき、腐食生成物の安定化を望めるためである。また、前記含有量を１０％以下としたのは、腐食生成物の安定化効果を確保しつつ、製造コストの上昇を抑えることができるからである。
【００２７】
また、前記めっき層中の、Ｍｇ及び／又はＣａの合計含有量は、めっき浴中の成分管理によって調整される。なお、めっき浴中のＭｇ及び／又はＣａの含有量が３％を超えるとドロスの生成量が多くなり、成分管理が難しくなるといった問題が生じる。よって、めっき浴の組成管理の観点からは、前記含有量を０．０１〜５％の範囲とすることが好ましく、０．０１〜３％の範囲とすることがより好ましい。
【００２８】
なお、前記めっき層中にＭｇとＣａを複合で含有する場合も、単独で含有する場合と同じ効果が得られるが、実際の操業の点から、めっき浴組成を安定かつ容易に管理するべく、含有させる元素数を少なくすること、具体的には、Ｍｇ又はＣａを単独で含有させることが好ましい。
【００２９】
さらに、本発明の溶融Ａｌ系めっき鋼板は、前記めっき層中にＳｉを０．１〜１０％含有する。Ｓｉは、下地鋼板との界面に形成する界面合金層の成長を抑制し、耐食性や加工性の向上を目的にめっき浴中に添加され、めっき層に含有される。具体的には、溶融Ａｌ系めっき鋼板の場合、Ｓｉを含有させためっき浴中に鋼板を浸漬すると、鋼板表面のＦｅと浴中のＡｌやＳｉが合金化反応し、Ｆｅ-Ａｌ系及び／又はＦｅ−Ａｌ−Ｓｉ系の化合物を形成する。このＦｅ−Ａｌ系及び／又はＦｅ−Ａｌ−Ｓｉ系界面合金層の形成により、界面合金層の成長が抑制される。そして、めっき浴中のＳｉ含有量は、０．１％以上とすることで界面合金層の十分な成長抑制が可能となる。
なお、界面合金層に取り込まれない余剰のＳｉはめっき上層のインターデンドライトに単体又はＡｌ-Ｆｅ-Ｓｉなどの化合物として析出する。これらは前述のとおり、いずれもα−Ａｌ相よりも貴な電位を示し、局部的にカソードサイトとして働くため、インターデンドライトの選択腐食を引き起こす。この選択腐食を抑制するためには、可能な限り余剰のＳｉ量を減らすことが必要であり、めっき浴中のＳｉ含有量を３％以下にすることが好ましい。２％以下にすることがより好ましい。よって、めっき浴中のＳｉ含有量の好適範囲は、０．１〜１０％であり、より好ましい範囲は０．１〜３％、さらに好ましい範囲は０．１〜２％である。Ａｌ系めっき鋼板の場合、めっき層の組成がめっき浴組成とほぼ同等となるため、めっき層中のＳｉ含有量の好適範囲はめっき浴中のＳｉ含有量の好適範囲と同等の０．１〜１０％であり、より好ましい範囲は０．１〜３％、さらに好ましい範囲は０．１〜２％である。
【００３０】
本発明の溶融Ａｌ系めっき鋼板のめっき層は、Ａｌを主成分としており、より優れた耐食性及び耐熱性を確保する観点から、好ましくは９０％超え、より好ましくは９５％超えの含有量で含有する。なお、めっき層中には、鋼板やめっき浴中の機器等から溶出するＦｅや、Ａｌ合金原料中に含有した不可避的不純物が含まれる。不可避的不純物の種類としては、例えば、Ｃｒ、Ｃｕ、Ｍｏ、Ｎｉ、Ｔｉ、Ｚｒ等が挙げられる。前記、Ｆｅ及び不可避的不純物の総含有量は特に限定はしないが、めっき層の耐食性と均一な溶解性を維持するという観点から、１％以下であることが好ましい。
なお、前記めっき層は、溶融Ａｌ系のめっきであり、Ｚｎについては、不可避的不純物である場合を除いて含有しない。
【００３１】
本発明の溶融Ａｌ系めっき鋼板に用いられる下地鋼板の種類については、特に限定はされない。例えば、酸洗脱スケールした熱延鋼板若しくは鋼帯、又は、それらを冷間圧延して得られた冷延鋼板若しくは鋼帯を用いることができる。
【００３２】
なお、めっき層の成分組成は、例えば、めっき層を塩酸等の水溶液に浸漬して溶解させ、その溶液をＩＣＰ発光分光分析や原子吸光分析を行うことで確認することができる。この方法はあくまでも一例であり、めっき層の成分組成を正確に定量できる方法であればどのような方法でも良く、特に限定するものではない。
【００３３】
なお、本発明の溶融Ａｌ系めっき鋼板のめっき層の付着量は片面あたり３５〜１５０ｇ／ｍ2であることが好ましい。３５ｇ／ｍ2以上であれば優れた耐食性が得られ、１５０ｇ／ｍ2以下であれば優れた加工性が得られるからである。また、より優れた耐食性及び加工性を得る点からは、前記付着量を、４０〜１１０ｇ／ｍ2とすることが好ましく、４０〜８０ｇ／ｍ2とすることがより好ましい。
【００３４】
次に、本発明の溶融Ａｌ系めっき鋼板の製造方法について説明する。
本発明の溶融Ａｌ系めっき鋼板は、連続式溶融めっき設備で製造され、めっき浴の組成管理以外は、全て常用の方法で行うことができる。
【００３５】
めっき浴中に、Ａｌに加え、Ｂｉを０．０１〜１．０％含有させる。このような組成のめっき浴を用いることにより、上述しためっき層の構成を具える溶融Ａｌ系めっき鋼板を製造できる。その際、前述の通り、界面合金層の成長を抑制するために、めっき浴中にＳｉを０．１〜１０％含有させることが好ましい。また、腐食生成物の安定化効果を確保する点からは、Ｍｇ及び／又はＣａを、合計で０．０１〜１０質量％含有させることが好ましい。さらに、製造される溶融Ａｌ系めっき鋼板が安定的に優れた耐食性を得るために、Ａｌ含有量を９０％超えとすることが好ましい。
上記のように、めっき浴の組成管理を行うことで、塗装後耐食性に優れる溶融Ａｌ系めっき鋼板を、連続的な溶融めっき設備で効率的に製造することができる。
【実施例】
【００３６】
次に、本発明を実施例に基づき具体的に説明する。
（サンプル１〜２６）
サンプルとなる全ての溶融Ａｌ系めっき鋼板について、常法で製造した板厚０．８ｍｍの冷延鋼板を下地鋼板として用い、連続式溶融めっき設備によって、めっき浴の浴温を６００℃、めっき付着量を片面あたり５０ｇ／ｍ2、すなわち両面で１００ｇ／ｍ2の条件で製造した。
【００３７】
（１）めっき層の組成
サンプルとなる溶融Ａｌ系めっき鋼板を、それぞれ１００ｍｍΦに打ち抜き、３５％の塩酸水溶液に浸漬してめっき層を溶解させた後、溶解液の組成をＩＣＰ発光分光分析で定量化することで確認した。各サンプルの組成を表１に示す。
【００３８】
（２）塗装後耐食性の評価
サンプルとなる溶融Ａｌ系めっき鋼板をそれぞれ９０ｍｍ×７０ｍｍのサイズに剪断後、自動車外板用塗装処理と同様に、化成処理としてリン酸亜鉛処理を行った後、電着塗装、中塗り、及び上塗り塗装を施した。ここで、リン酸亜鉛処理、電着塗装、中塗り塗装及び上塗り塗装は以下に示す条件で行った。
○リン酸亜鉛処理：日本パーカライジング社製の脱脂剤：ＦＣ−Ｅ２００１、表面調整剤：ＰＬ−Ｘ、及び化成処理剤：ＰＢ−ＡＸ３５Ｍ（温度：３５℃）を用いて、化成処理液のフリーフッ素濃度を２００質量ｐｐｍ、化成処理液の浸漬時間を１２０秒の条件で化成処理を施した。
○電着塗装：関西ペイント社製の電着塗料：ＧＴ−１００を用いて、膜厚が１５μｍとなるように電着塗装を施した。
○中塗り塗装：関西ペイント社製の中塗り塗料：ＴＰ−６５−Ｐを用いて、膜厚が３０μｍとなるようにスプレー塗装を施した。
○上塗り塗装：関西ペイント社製の中塗り塗料：Ｎｅｏ６０００を用いて、膜厚が３０μｍとなるようにスプレー塗装を施した。
その後、図１に示すとおり、評価面の端部５ｍｍ、及び非評価面（背面）をテープでシール処理を行った後、評価面の中央にカッターナイフでめっき鋼板の地鉄に到達する深さまで、長さ６０ｍｍ、中心角９０°のクロスカット傷を加えたものを塗装後耐食性の評価用サンプルとした。
上記評価用サンプルを用いて図２に示すサイクルで腐食促進試験を実施した。腐食促進試験を湿潤からスタートし、６０サイクル後まで行った後、傷部からの塗膜膨れが最大である部分の塗膜膨れ幅（最大塗膜膨れ幅：傷部を中央にした片側の最大塗膜膨れ幅）を測定し、塗装後耐食性を下記の基準で評価した。評価結果を表１に示す。
○：最大塗膜膨れ幅≦１．５ｍｍ
△：１．５ｍｍ＜最大塗膜膨れ幅≦２．０ｍｍ
×：最大塗膜膨れ幅＞２．０ｍｍ
【００３９】
（３）めっきの外観品位
サンプルとなる溶融Ａｌ系めっき鋼板について、めっき処理を施した後１時間以内に、雰囲気：大気、温度：２０℃、相対湿度：５０％に調節した恒温恒湿槽内に入れた。以後、９０日間放置した後、サンプルを取り出しめっき表面の目視観察を行い、下記の基準で外観品位を評価した。評価結果を表１に示す。
○：黒変が認められない
△：黒変は認められるが、塗装を施さない用途で特に問題にならない
×：黒変が塗装を施さない用途で問題になる
【００４０】
【表１】
0006337711.tif 000002
【００４１】
表１より、本発明例のサンプルでは、比較例のサンプルとは異なり、最大塗膜膨れ幅が２．０ｍｍ以下であったことから、塗装後耐食性に優れた溶融Ａｌ系めっき鋼板が得られたことがわかる。
また、本発明例のサンプルの中において、めっき層中のＢｉ含有量をそれぞれ適切な範囲に制御することで、塗装後耐食性に加えて、優れた外観品位が得られることがわかる。
さらに、本発明例のサンプルの中において、めっき層中のＭｇ含有量及び／又はＣａ含有量を適切な範囲に制御することで、より優れた塗装後耐食性が得られることがわかる。
【産業上の利用可能性】
【００４２】
本発明の溶融Ａｌ系めっき鋼板は、塗装後耐食性に優れ、自動車、家電、建材の分野等、広範な分野で適用できる。特に自動車分野において、高強度鋼板に適用すると、自動車の軽量化と高耐食性を達成する表面処理鋼板として使用できる。
【図１】
0006337711.tif 000003
【図２】
0006337711.tif 000004